(57)【要約】【課題】保温性に優れ、収束性、収納性に優れ、農業分野における、敷物、日覆、ハウス内カーテン等に適した農業用シートの提供。【解決手段】一軸延伸された熱可塑性樹脂からなるスプリットヤーン又はマルチフィラメントからなるストランドＡと、一軸延伸された熱可塑性樹脂からなる延伸糸Ｂからなり、ストランドＡを経糸として、延伸糸Ｂを緯糸として織成されてなることを特徴とする農業用シート。【選択図】              図１
2005015971.tif 000002
【特許請求の範囲】
【請求項１】
一軸延伸された熱可塑性樹脂からなるスプリットヤーン又はマルチフィラメントからなるストランドＡと、一軸延伸された熱可塑性樹脂からなる延伸糸Ｂからなり、ストランドＡを経糸として、延伸糸Ｂを緯糸として織成されてなることを特徴とする農業用シート。
【請求項２】
延伸糸Ｂが、基層と、該基層の表面に形成され、基層の熱可塑性樹脂より低融点の熱可塑性樹脂からなる接合層とを有し、織成されたストランドＡと熱接合されてなる請求項１に記載の農業用シート。
【請求項３】
経糸が隣接経糸と接触するように密に打ち込まれ、緯糸が隣接緯糸との間に間隔を置いて粗に打ち込まれてなる請求項１または２に記載の農業用シート。
【請求項４】
質量が２０〜３００ｇ／ｍ２である請求項１〜３のいずれかに記載の農業用シート。
【請求項５】
熱可塑性樹脂がポリオレフィンである請求項１〜４のいずれかに記載の農業用シート。
【請求項６】
ポリオレフィンが、ヒンダードアミンを側鎖に有するエチレン系重合体を含有する請求項５に記載の農業用シート。
【請求項７】
表面を親水性化処理してなる請求項１〜６のいずれかに記載の農業用シート。
【発明の詳細な説明】
【０００１】
【発明の属する技術分野】
本発明は、農業分野における敷物、日覆、ハウス内カーテン等に適した農業用シート、さらに詳しくは、保温性に優れ、収束性、収納性に優れた農業用シートに関する。
【０００２】
【従来の技術】
近年、野菜、果実作物、花卉等の作物栽培において、熱可塑性樹脂シートが、敷物、日覆、ハウス等として広く用いられている。
【０００３】
樹脂シートを日覆、ハウス内カーテン等に使用する場合には、圃場の温度、太陽の強さ等によって常に開け閉めを行って覆い度合いを調節する必要があり、覆いを開くときは一個所にまとめられるが、このとき、まとめられたシートは、収束性に優れ、コンパクトに束ねられることが必要となる。
【０００４】
コンパクトに束ねることが難しいシートでは、束ねられたシートの嵩が大きくなり、影をつくるため、太陽光の取入れが悪くなる問題がある。また使用終了後の保管においても、大きな収容空間が必要となる。
【０００５】
従来、熱可塑性樹脂フィルムによって形成されたハウス内カーテン等は、冬場の保温用カーテンとして用いられることが多いが、ハウス内カーテンより内側の湿度が高くなりすぎるため、ハウス内の作物に悪影響を与える問題がある。これを回避するための高湿度対策として、フラットヤーンに多数の切れ込みを入れた割繊フィルムの積層体（ワリフ）が使用されているが、収束性が悪い、高価格であるなどの問題がある。また長繊維不織布を用いたハウス内カーテンは、通気性を有するが、繊維自体が紫外線による劣化をし、また、カーテン資材を取り付けるためのワイヤーなどに対する擦れに弱く、耐久性を得ることができない問題がある。
【０００６】
また、熱可塑性樹脂の一軸延伸ヤーンを織成した織布が使用されており、これらのシートは、耐久性に優れ、夏場の遮光ネットとして使用されるが、冬場においては保温性が乏しい問題がある。
【０００７】
このような理由から、耐久性、保温性に優れると同時に収束性に優れたシートの開発が要請されていた。
【０００８】
【特許文献１】特許１７９６６０９号公報
【特許文献２】特開平１１−２６６７１７号公報
【０００９】
【発明が解決しようとする課題】
本発明は、保温性、耐久性に優れ、収束性、収納性に優れ、農業分野における、敷物、日覆、ハウス内カーテン等に適した農業用シートを提供するものである。
【００１０】
【課題を解決するための手段】
本発明は、かかる課題を解決するために鋭意検討した結果なされたものであって、一軸延伸された熱可塑性樹脂からなるスプリットヤーン又はマルチフィラメントからなるストランドＡと、一軸延伸された熱可塑性樹脂からなる延伸糸Ｂからなり、ストランドＡを経糸として、延伸糸Ｂを緯糸として織成されてなることを特徴とする農業用シートを提供するものである。
【００１１】
また、本発明は、延伸糸Ｂが、基層と、該基層の表面に形成され、基層の熱可塑性樹脂より低融点の熱可塑性樹脂からなる接合層とを有し、織成されたストランドＡと熱接合されてなる請求項１に記載の農業用シート、経糸が隣接経糸と接触するように密に打ち込まれ、緯糸が隣接緯糸との間に間隔を置いて粗に打ち込まれてなる上記の農業用シート、質量が２０〜３００ｇ／ｍ２である上記の農業用シートを提供するものである。
【００１２】
さらに、本発明は、熱可塑性樹脂がポリオレフィンである上記の農業用シート、ポリオレフィンが、ヒンダードアミンを側鎖に有するエチレン系重合体を含有する上記の農業用シート、及び、表面を親水性化処理してなる上記の農業用シートを提供するものである。
【００１３】
【発明の実施の形態】
本発明の農業用シート１は、図１に示すように、一軸延伸された熱可塑性樹脂からなるストランドＡと延伸糸Ｂとを、ストランドＡを経糸、延伸糸Ｂを緯糸として織成することによって構成される。
【００１４】
ストランドＡとしては、テープ状の延伸ヤーンに縦方向に多数の切れ目を入れて開繊したスプリットヤーン、あるいは、多数の細いフィラメントが束ねられたマルチフィラメントが使用される。
【００１５】
ストランドＡを構成する熱可塑性樹脂としては、延伸効果の大きい樹脂、一般には結晶性樹脂が使用され、具体的には、高密度ポリエチレン、中密度ポリエチレン、ポリプロピレン、エチレン・プロピレン共重合体、エチレン・α−オレフィン系重合体、エチレン・酢酸ビニル共重合体等のオレフィン系重合体、ポリエチレンテレフタレート、ポリブチレンテレフタレート等のポリエステル、ナイロン６、ナイロン６６等のポリアミド、ビニロン等を用いることができる。
【００１６】
中でも加工性と経済性から高密度ポリエチレン、中密度ポリエチレン、ポリプロピレン等のポリオレフィンが望ましい。高密度ポリエチレンとしては、密度が０．９３０〜０．９７０、好ましくは０．９４０〜０．９６０のものが使用される。
【００１７】
これら熱可塑性樹脂は、単層とすることができ、また、後述の延伸糸Ｂと同様に、基層の表面に基層より融点の低い熱可塑性樹脂を積層した積層体とすることもできる。その製造方法も延伸糸Ｂと同様に行うことができる。テープ状とされたときは、縦方向に多数の切れ込みを入れてスプリットヤーンとされる。
【００１８】
延伸糸Ｂとしては、一軸延伸された熱可塑性樹脂のテープ状体やモノフィラメントが使用され、テープ状体は、図３（ａ）に示すように、結晶性樹脂の単層であってもよいが、ストランドＡに対して熱融着性を付与することが望ましく、熱融着性を付与する手段としては、図３（ｂ）に示すように、基層５の片面に接合層６を積層し、また、図３（ｃ）に示すように、接合層６を基層５の両面に積層することによって行なうことができる。また、図３（ｄ）に示すように、シースコアー構造とすることも可能である。また熱融着性のあるモノフィラメントは、図３（ｄ）、（ｅ）に示すように、シースコア構造またはサイドバイサイド構造とすることができる。
【００１９】
延伸糸Ｂの単層体、あるいは積層体の基層５を構成する熱可塑性樹脂としては、延伸効果の大きい樹脂、一般には結晶性樹脂が使用され、具体的には、高密度ポリエチレン、中密度ポリエチレン、ポリプロピレン、エチレン・プロピレン共重合体、エチレン・α−オレフィン系重合体、エチレン・酢酸ビニル共重合体等のオレフィン系重合体、ポリエチレンテレフタレート、ポリブチレンテレフタレート等のポリエステル、ナイロン６、ナイロン６６等のポリアミド、ビニロン等を用いることができる。中でも加工性と経済性から高密度ポリエチレン、中密度ポリエチレン、ポリプロピレン等のポリオレフィンが望ましい。
【００２０】
接合層６は、ストランドＡと延伸糸Ｂが織成された後、ストランドＡと延伸糸Ｂとの間を接合するもので、基層５を構成する熱可塑性樹脂より融点が低く熱融着性の優れた熱可塑性樹脂が用いられる。
【００２１】
具体的には、高圧法低密度ポリエチレン、線状低密度ポリエチレン、高密度ポリエチレン、ポリプロピレン、エチレン・プロピレン共重合体、エチレン・α−オレフィン系重合体、エチレン・酢酸ビニル共重合体等のオレフィン系重合体、等のオレフィン系重合体、ポリエチレンテレフタレート、ポリブチレンテレフタレート等のポリエステル、ナイロン６、ナイロン６６のポリアミド等を用いることができ、基層の熱可塑性樹脂との関係で基層より低融点、好ましくは２０℃以上融点の低い熱可塑性樹脂が選択される。特に、高圧法低密度ポリエチレン、高密度ポリエチレン、線状低密度ポリエチレン、ポリプロピレン等のオレフィン系重合体が望ましく、特に、メタロセン触媒を用いて重合した線状低密度ポリエチレンが好ましい。
【００２２】
さらに、ストランドＡ又は延伸糸Ｂを形成する熱可塑性樹脂には、無機充填材を添加することができる。無機充填材の種類としては、熱可塑性樹脂添加材として自体公知の無機充填材を使用することができ、例えば、タルク、クレー、マイカ、炭酸カルシウム、硫酸バリウム、ウオラストナイト、ゼオライト、ハイドロタルサイト、水酸化アルミニウム、水酸化マグネシウム、珪酸カルシウム等を使用することができる。
【００２３】
無機充填材を配合することによって風合いや保温性、または製織性を向上することができ、無機充填材の配合量は、１〜４０重量％、好ましくは３〜３０重量％である。
【００２４】
ストランドＡ又は延伸糸Ｂの基層５あるいは接合層６として用いられる熱可塑性樹脂には、目的に応じて各種の添加剤を添加することができる。
【００２５】
具体的には、フェノール系、有機ホスファイト系、ホスナイトなどの有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；含臭素有機系、メラミン系、リン酸系、燐酸エステル系、三酸化アンチモン、水酸化マグネシウム、赤リン等の難燃剤；有機顔料；無機顔料；金属イオン系などの無機、有機抗菌剤等が挙げられる。
【００２６】
特に、ストランドＡ又は延伸糸Ｂを構成する樹脂として、ポリオレフィンが使用されたときは、ヒンダードアミンを側鎖に有するエチレン系重合体を配合することが望ましい。
【００２７】
上記の充填剤あるいは添加剤は、適宜組み合わせて、材料組成物を調製するいずれかの工程で配合される。添加剤の配合は、従来の公知の二軸スクリュー押出機、バンバリーミキサー、ニーダー、ミキシングロール等の混練装置を用いて所定割合に混合して、これを溶融混練して調製してもよいし、高濃度のいわゆるマスターバッチを作製し、これを希釈して使用するようにしてもよい。
【００２８】
ストランドＡ又は延伸糸Ｂとして積層体が使用される場合、その成形材料となる積層フィルムを成形する手段としては、予め基層５となるフィルムと接合層６となるフィルムを形成してドライラミネート法や熱ラミネート法を用いて複層化する手段や、基層５となるフィルムの表面に接合層６となる熱可塑性樹脂をコーティングする方法、予め形成した基層５となるフィルムに接合層６を押出ラミネートする方法、あるいは、多層共押出法によって積層フィルムとして押出成形するなどの公知の手段から適宜選択して用いればよいが、成形の容易さやコスト面、並びに、製品の各層間の接着性及び光透過性の点では、多層共押出法によって基層５と接合層６の積層体を一段で得る方法が望ましい。
【００２９】
また、延伸する方法としては、基層５となるフィルムを一軸方向に延伸した後、接合層６となる熱可塑性樹脂を積層し、これをテープ状にスリットしてもよく、あるいは、基層５と接合層６とが積層された積層フィルムをスリットする前、又は、スリットした後、一軸方向に延伸することによって得ることもできる。
【００３０】
延伸方法としては、熱ロールによる延伸、熱板による延伸、熱風炉内でロールによって延伸する方法等によって行なうことができる。延伸倍率は、３〜１２倍、好ましくは５〜１０倍程度が適当である。
【００３１】
ストランドＡとしてマルチフィラメントを使用するときは、単繊維の太さは０．０５〜５０デシテックスの範囲が好ましく、単繊維が収束されたマルチフィラメントの太さとしては、１０〜５０００デシテックス、好ましくは１００〜３００デシテックスとされる。ストランドＡとしてテープ状体を用いるときは、一般に、７５〜５０００デシテックス、糸幅が２．０〜５０ｍｍ、好ましくは５．０〜３０ｍｍの範囲とされる。こうして得られたテープ状体には、縦方向に多数の小さな切れ目を入れてスプリットヤーンとされる。スプリットヤーンとすることによって保温性を高めることができる。
【００３２】
延伸糸Ｂとしては、太さが１０〜２０００デシテックスの範囲が好ましく、糸幅が０．５〜１０ｍｍ、好ましくは１．０〜６ｍｍ、厚さが１０〜１５０μｍ、好ましくは２０〜１００μｍの範囲とされる。
【００３３】
得られたストランドＡ又は延伸糸Ｂは、図１に示すように、ストランドＡを経糸とし、延伸糸Ｂを緯糸として織成される。経糸の密度は、一般に、３〜２０本／２５．４ｍｍ、好ましくは５〜１５本／２５．４ｍｍとされる。経糸間は密であることが望ましく、隣接する経糸間が接触するように構成することが望ましい。緯糸は間隔を置いて打ち込まれることが望ましい。
【００３４】
本発明農業用シートの質量は２０〜３００ｇ／ｍ２であることが望ましく、２０ｇ／ｍ２未満であると耐久性や保温性に劣り、３００ｇ／ｍ２を超えるとカーテン資材を被覆するためのワイヤーなどに過剰な負荷がかかり故障の原因となる。
【００３５】
本発明農業用シート１の両側は、緯糸である延伸糸Ｂを折り返して織成することによってほつれを防止することができ、また、端部、あるいは、切断端部は、テープ止め、あるいは、接着剤、ホットメルト剤で固定することができ、また、切断を溶断とすることによってほつれを防止することができる。
【００３６】
本発明農業用シート１は、必要に応じて表面を親水性化する処理が行われる。親水性化処理によって、結露によって生じた水滴が作物の上に落ちることを防ぐことができる。親水性化処理は、火炎処理、コロナ処理やプラズマ処理等の等の物理的処理またはあるいは、界面活性剤等を熱可塑性樹脂中に添加し、樹脂表面にブリードアウトさせる方法や親水性樹脂等をコーティングする等の化学的処理を利用することができる。なお、親水性化処理は、織成する前のストランドＡ又は延伸糸Ｂに行うことができ、また、織成した後シートに対して行うことができる。
【００３７】
本発明農業用シート１は、収穫物の天日干し等の際の敷物として使用でき、また、作物の日覆、図２に示すように、ハウス２内に張設してハウス用カーテンとして使用することができ、ハウス用カーテンとして用いた場合、引き寄せられたシートはコンパクトな棒状にまとまるから、垂れ下がったり、太陽光を遮る問題はない。
【００３８】
【発明の効果】
本発明農業用シートは、経糸としてマルチフィラメント又はスプリットヤーンを用いるから空気の内包量が多く、保温性に優れ、また、腰があるからシートの垂れ下がりが少なく農作業の能率を上げることができる。
【００３９】
また、本発明農業用シートは、一方向には、簡単にたくし上げることができ、たくし上げたシートはコンパクトに収束することができる実用性の高い農業用シートが得られる。
【図面の簡単な説明】
【図１】本発明農業用シートの例を示す縦断面図
【図２】本発明農業用シートの使用例を示す斜視図
【図３】延伸糸の例を示す縦断面図
【符号の説明】
Ａ．ストランド
Ｂ．延伸糸
１．農業用シート
２．農業用ハウス
５．基層
６．接合層
【図１】
2005015971.tif 000003
【図２】
2005015971.tif 000004
【図３】
2005015971.tif 000005